(57)【要約】    本発明は、水素化ブロックコポリマー、プロピレンポリマー、無水マレイン酸グラフトポリマー、鉱油、充填剤、ならびに任意にシロキサンポリマーおよび／または核剤を含むエラストマー組成物を対象とする。本発明の組成物は、射出成形された非カーペットの車両用フローリングの製造に特に好適である。  【選択図】なし【特許請求の範囲】
【請求項１】
（ｉ）主成分としてのビニル芳香族化合物から構成される少なくとも１つのポリマーブロックと、主成分としての共役ジエン化合物から構成される少なくとも１つのポリマーブロックとを含むブロックコポリマーを水素化することにより生成される、１０〜３０重量パーセントの水素化ブロックコポリマーであって、２００，０００ダルトン以下の数平均分子量を有する、水素化ブロックコポリマーと、
（ｉｉ）主成分としてプロピレンを含む、５〜３０重量パーセントのプロピレンホモポリマーおよび／またはプロピレンコポリマーと、
（ｉｉｉ）２０〜４０重量パーセントの鉱油と、
（ｉｖ）０．５〜１０重量パーセントの無水マレイン酸グラフトポリマーと、
（ｖ）１０〜４５重量パーセントの表面処理されていない充填剤と、
（ｖｉ）任意に、０．１〜１０重量パーセントのポリジメチルシロキサンおよび／または０．１〜５重量パーセントの核剤と、を含む、エラストマー組成物。
【請求項２】
前記水素化ブロックコポリマー（ｉ）が、スチレン−エチレン／ブチレン−スチレン（ＳＥＢＳ）である、請求項１に記載の組成物。
【請求項３】
前記プロピレンポリマーが、２５ｇ／１０分以下のＭＦＲを有するプロピレンホモポリマーである、請求項１に記載の組成物。
【請求項４】
前記無水マレイン酸グラフトポリマー（ｉｖ）が、無水マレイン酸グラフトＳＥＢＳブロックコポリマー、無水マレイン酸グラフトポリエチレン、または無水マレイン酸グラフトポリプロピレンである、請求項１に記載の組成物。
【請求項５】
前記無水マレイン酸グラフトポリマー（ｉｖ）が、無水マレイン酸ＳＥＢＳブロックコポリマー、無水マレイン酸グラフトポリプロピレン、または無水マレイン酸グラフトＨＤＰＥである、請求項４に記載の組成物。
【請求項６】
前記充填剤（ｖ）が、表面処理されていない無色の炭酸カルシウムである、請求項１に記載の組成物。
【請求項７】
車両用非カーペットのフローリングを作製するためのプロセスであって、
ａ）エラストマー組成物であって、
（ｉ）主成分としてのビニル芳香族化合物から構成される少なくとも１つのポリマーブロックと、主成分としての共役ジエン化合物から構成される少なくとも１つのポリマーブロックとを含むブロックコポリマーを水素化することにより生成される、１０〜３０重量パーセントの水素化ブロックコポリマーであって、２００，０００ダルトン以下の数平均分子量を有する、水素化ブロックコポリマーと、
（ｉｉ）プロピレンを主成分として含む、５〜３０重量パーセントのプロピレンホモポリマーおよび／またはプロピレンコポリマーと、
（ｉｉｉ）２０〜４０重量パーセントの鉱油と、
（ｉｖ）０．５〜１０重量パーセントの無水マレイン酸グラフトポリマーと、
（ｖ）１０〜４５重量パーセントの充填剤と、
（ｖｉ）任意に、０．１〜１０重量パーセントのポリジメチルシロキサンおよび／または０．１〜５重量パーセントの核剤と、を含む、エラストマー組成物を形成するステップと、
ｂ）前記エラストマー組成物を車両用非カーペットのフローリングに射出成形するステップと、を含む、プロセス。
【請求項８】
請求項７に記載のプロセスにより作製されたトラックまたは自動車用非カーペットのフローリング。
【発明の詳細な説明】
【技術分野】
【０００１】
本発明の分野は、一般に、ポリマーブレンド組成物に関し、より具体的には、非カーペットの車両用フローリング材の製造に使用され得る熱可塑性ポリマーブレンド組成物に関する。
【背景技術】
【０００２】
自動車メーカーは、非カーペットのフローリング材が、耐摩耗性、スクラッチおよび傷耐性、低光沢、ならびに粒子の精細度などの良好な物理的特性を有し、同時に、着色可能であり、耐久性があり、大きな温度変化に確実に耐えられることを要求している。さらに、自動車メーカーは、車両への取り付けを容易にするために、フローリング材の係数（弾性）が低いことを要求している。
【０００３】
既知の非カーペットのフローリング材は、耐衝撃性改良ポリプロピレンと高溶融強度ポリプロピレン（部分架橋）とのブレンドから製造されてもよい。耐衝撃性改良ポリプロピレンは、車両への取り付けを容易にする柔軟性をもたらし、低光沢に貢献する一方で、高溶融強度ポリプロピレンは、スクラッチおよび傷耐性を促進し、熱成形プロセス中に十分な強度を提供する。しかしながら、これらの既知のフローリング材は、熱成形に対する温度範囲が限られている。材料の結晶性が高いと、熱成形プロセス中に溶融強度が急激に低下する。さらに、これらの既知のフローリング材は、成形温度が上昇するにつれて光沢も大幅に増加し、これは、自動車メーカーの要件を満たさない。
【０００４】
シートでの使用のための熱可塑性ポリオレフィン（ＴＰＯ）組成物が、自動車用途向けに開発されている。加工品または製品、例えば、インストルメントパネル、ドアパネル、および非カーペットのフローリングを作製するための、１つ以上のエチレン／α−オレフィンエラストマーと１つ以上のポリプロピレンとのＴＰＯブレンドが知られている。例えば、ＵＳＰ６，３７２，８４７、ＵＳＰ６，６８０，３６１、ＵＳＰ７，７５０，１０４、ＵＳＰ８，３０４，４９６、およびＵＳＰ８，４３１，６５１を参照されたい。これらのブレンドおよび製品は、多くの所望の品質、例えば、良好から優れた溶融強度および加工性、成形性、衝撃および傷耐性、係数、弾性などを実証する。しかしながら、いくつかの用途では、これらのＴＰＯ組成物は、例えば射出成形などの熱成形以外の製造方法、および／またはそれから作製された加工品に許容可能な物理的特性を提供するのに適さない。
【０００５】
応力白化の低減および低臭気を含む改善された物理的特性を有する、非カーペットのフローリング用途に射出成形され得るエラストマー組成物を有することが望ましいであろう。
【発明の概要】
【０００６】
本発明は、このようなエラストマー組成物である。該組成物は、（ｉ）主成分としてのビニル芳香族化合物から構成される少なくとも１つのポリマーブロックと、主成分としての共役ジエン化合物から構成される少なくとも１つのポリマーブロックとを含むブロックコポリマーを水素化することにより生成される、１０〜３０重量パーセントの水素化ブロックコポリマーであって、２００，０００ダルトン以下の数平均分子量を有し、好ましくはスチレン−エチレン／ブチレン−スチレン（ＳＥＢＳ）である、水素化ブロックコポリマーと、（ｉｉ）主成分としてプロピレンを含む、５〜３０重量パーセントのプロピレンホモポリマーおよび／またはプロピレンコポリマー、好ましくは１００ｇ／１０分以下のＭＦＲを有するプロピレンホモポリマーと、（ｉｉｉ）２０〜４０重量パーセントの鉱油と、（ｉｖ）０．５〜１０重量パーセントの無水マレイン酸グラフトポリマー、好ましくは無水マレイン酸グラフトブロックコポリマー、好ましくはＳＥＢＳ、無水マレイン酸グラフトポリエチレン、好ましくはＨＤＰＥ、または無水マレイン酸グラフトポリプロピレン、好ましくはポリプロピレンのホモポリマーと、（ｖ）１０〜４５重量パーセントの表面処理されていない充填剤、好ましくは炭酸カルシウム、より好ましくは表面処理されていない無色の炭酸カルシウムと、（ｖｉ）任意に、０．１〜１０重量パーセントのポリジメチルシロキサンおよび／または０．１〜５重量パーセントの核剤と、を含む、これらから本質的になる、これらからなる。
【０００７】
本発明の一実施形態は、好ましくは射出成形によって、本明細書の上記で開示されるエラストマー組成物を使用して、車両用非カーペットのフローリング、好ましくはトラック用非カーペットのフローリングまたは自動車用非カーペットのフローリングを作製するためのプロセスである。
【０００８】
本発明の別の実施形態は、上記で開示されるエラストマー組成物を含む物品、好ましくは車両用非カーペットのフローリング、より好ましくはトラック用非カーペットのフローリングまたは自動車用非カーペットのフローリングである。
【発明を実施するための形態】
【０００９】
本発明のエラストマー組成物は、（ｉ）２００，０００ダルトン以下の数平均分子量を有する水素化ブロックコポリマーと、（ｉｉ）主成分としてプロピレンを含むプロピレンホモポリマーおよび／またはプロピレンコポリマーと、（ｉｉｉ）鉱油と、（ｉｖ）無水マレイン酸グラフトポリマーと、（ｖ）充填剤と、（ｖｉ）任意に、ポリジメチルシロキサンおよび／または核剤とを含む、これらから本質的になる、またはこれらからなる。
【００１０】
本発明のエラストマー組成物の成分（ｉ）は、水素化ブロックコポリマーである。好適な水素化ブロックコポリマーは、主にビニル芳香族化合物から構成される少なくとも１つのポリマーブロックと、主に共役ジエン化合物から構成される少なくとも１つのポリマーブロックとを含むブロックコポリマーを水素化することにより得られる。
【００１１】
上記の水素化ブロックコポリマーのより具体的な例としては、（１）ポリブタジエンとブタジエン−スチレンランダムコポリマーとのブロックコポリマーを水素化することにより得られる、結晶性ポリエチレンとエチレン／ブチレンスチレンランダムコポリマーとのブロックコポリマーと、（２）ポリブタジエンとポリスチレンとのブロックコポリマー、ポリイソプレンとポリスチレンとのブロックコポリマー、ポリブタジエンまたはエチレン−ブタジエンランダムコポリマーとポリスチレンとのブロックコポリマーを水素化することにより得られる、結晶性ポリエチレンとポリスチレンとのジブロックコポリマー、スチレン−エチレン／ブチレン−スチレンのトリブロックコポリマー（ＳＥＢＳ）、スチレン−エチレン−エチレン／プロピレン−スチレンのトリブロックコポリマー（ＳＥＥＰＳ）、およびスチレン−エチレン／プロピレン−スチレンのトリブロックコポリマー（ＳＥＰＳ）、特にスチレン−エチレン／ブチレン−スチレンのブロックコポリマー、およびスチレン−エチレン／プロピレン−スチレンのブロックコポリマーと、が挙げられる。上記に例示された水素化ブロックコポリマーのうちのいずれか１つが単独で、または上述される少なくとも１つの他の水素化ブロックコポリマーと組み合わせて使用されてもよい。
【００１２】
好ましくは、水素化ブロックコポリマーは、各々、少なくとも６０，０００ダルトンの数平均分子量を有する。好ましくは、その数平均分子量に課せられる上限は、２００，０００ダルトン以下である。
【００１３】
該水素化ブロックコポリマー中の非結晶性スチレンブロックの含有量は、好ましくは１０〜７０重量パーセント、より好ましくは１５〜６０重量パーセントの範囲である。その中の非結晶性スチレンブロックは、好ましくは６０℃以上、より好ましくは８０℃以上のガラス転移温度を有する。加えて、非晶質スチレンブロックは、両端で非晶質スチレンブロックを連結するためのポリマーとして好ましい。水素化ブロックコポリマーは通常、単独で使用されるが、その少なくとも他の１つと組み合わせて使用されてもよい。
【００１４】
水素化ブロックコポリマー（ｉ）は、エラストマー組成物の総重量に基づいて、１０重量パーセント以上、好ましくは１２重量パーセント以上、より好ましくは１４重量パーセント以上の量で本発明のエラストマー組成物中に存在する。水素化ブロックコポリマー（ｉ）は、エラストマー組成物の総重量に基づいて、３０重量パーセント以下、好ましくは２８重量パーセント以下、より好ましくは２６重量パーセント以下の量で本発明のエラストマー組成物中に存在する。
【００１５】
本発明のエラストマー組成物の成分（ｉｉ）は、主成分としてプロピレンを含むプロピレンホモポリマーおよび／またはプロピレンコポリマーである。主成分としてプロピレンを含むプロピレンポリマーは、プロピレンと少量のアルファ−オレフィンとのコポリマー、例えばプロピレン／エチレンコポリマーおよびプロピレン／４−メチル−１−ペンテンコポリマーにより例示される。
【００１６】
本発明によるエラストマー組成物中のポリプロピレンポリマーは、メタロセン触媒、例えばシクロペンタジエニル環を含有する化合物の金属錯体を用いる重合により生成されてもよく、従来のポリプロピレンと比較して非常に狭い分子量分布を有し、それにより揮発性の低分子成分は、ほとんど含有されていない。
【００１７】
あるいは、本発明のエラストマー組成物に使用されるプロピレンポリマーは、アイソタクチックポリプロピレンおよびアタクチックポリプロピレン、例えばチーグラー触媒（チタンベース）などの存在下でプロピレンを重合することにより得られるポリプロピレンにより例示される従来のプロピレンポリマーであってもよい。上記のコポリマーの中のランダムコポリマーは、重合時に少量のエチレンまたは別のアルファ−オレフィンの存在下で得られるが、ブロックコポリマーは、プロピレンホモポリマーを生成し、多くの場合、その後エチレンを重合することにより得られる。
【００１８】
該ポリマーに特定の制限は課されないが、Ｍｗ／Ｍｎ（Ｍｗ：重量平均分子量／Ｍｎ：数平均分子量）は通常、１．５〜３．５の範囲にある。好ましくは、プロピレンホモポリマーおよび／またはプロピレンコポリマーは、０．１〜１００ｇ／１０分の範囲のＭＦＲを有する。好ましくは、プロピレンポリマーのＭＦＲは、５ｇ／１０分以上、より好ましくは１０ｇ／１０分以上である。好ましくは、プロピレンポリマーのＭＦＲは、５０ｇ／１０分以下、より好ましくは２５ｇ／１０分以下である。
【００１９】
プロピレンホモポリマーまたはプロピレンコポリマー（ｉｉ）は、エラストマー組成物の総重量に基づいて、５重量％以上、好ましくは６重量％以上、より好ましくは７重量％以上の量で本発明のエラストマー組成物中に存在する。プロピレンホモポリマーまたはプロピレンコポリマー（ｉｉ）は、エラストマー組成物の総重量に基づいて、３０重量パーセント以下、好ましくは２５重量パーセント以下、より好ましくは２０重量パーセント以下の量で本発明のエラストマー組成物中に存在する。
【００２０】
本発明のエラストマー組成物の成分（ｉｉｉ）は、鉱油である。鉱油は、エラストマーの流れを助けて金型を満たし、良好な表面外観を与える。それは、硬度の調整にも役立ち、したがって、用途にとって重要な触感および柔軟性ももたらす。
【００２１】
本発明に含まれる適切な鉱油には、例えば、ＰＲＩＭＯＬ（商標）３５２などのパラフィン系炭化水素、Ｅｘｘｏｎ  Ｍｏｂｉｌから市販されている液体飽和炭化水素の精製混合物、Ｍｏｔｉｖａ  Ｅｎｔｅｒｐｒｉｓｅｓ，ＬＬＣから入手可能なＭＯＴＩＶＡ  ＳＴＡＲ（商標）１２、Ｃｉｔｇｏ  Ｐｅｔｒｏｌｅｕｍ  Ｃｏｒｐｏｒａｔｉｏｎから入手可能なＤＵＯＰＲＩＭＥ（商標）Ｏｉｌ  ３５０、ＣＯＮＯＰＵＲＥ（商標）１２Ｐ、ＳＯＮＮＥＢＯＲＮ  ＳＥＭＴＯＬ（商標）５００、およびＨＹＤＲＯＢＩＴＥ（商標）５５０  ＰＯ  ＯＩＬが含まれる。鉱油は、好ましくはパラフィン油、より好ましくは高粘度パラフィン油であり、それは、そのような油が所望の色および臭気特性を提供するからである。
【００２２】
鉱油（ｉｉｉ）は、エラストマー組成物の総重量に基づいて、２０重量パーセント以上、好ましくは２５重量パーセント以上、より好ましくは３０重量パーセント以上の量で本発明のエラストマー組成物中に存在する。鉱油（ｉｉｉ）は、エラストマー組成物の総重量に基づいて、４０重量パーセント以下、好ましくは３７重量パーセント以下、より好ましくは３４重量パーセント以下の量で本発明のエラストマー組成物中に存在する。
【００２３】
本発明のエラストマー組成物の成分（ｉｖ）は、無水マレイン酸グラフトポリマー（ＭＡＨ−ｇ−ポリマー）である。好ましいポリマーは、ポリオレフィン、例えばエチレンホモポリマーおよび／またはコポリマー、例えば低密度ポリエチレン（ＬＤＰＥ）、線状低密度ポリエチレン（ＬＬＤＰＥ）、高密度ポリエチレン（ＨＤＰＥ）、線状エチレンポリマー（ＬＥＰ）、実質的に線状のエチレンポリマー（ＳＬＥＰ）、ポリプロピレンホモポリマーおよび／もしくはプロピレンコポリマー、ゴム、ブロックコポリマー、または本明細書で上記に開示したものなどの水素化ブロックコポリマー、特にＳＥＢＳである。
【００２４】
ＭＡＨ−ｇ−ポリマー（ｉｖ）は、エラストマー組成物の総重量に基づいて、０．５重量パーセント以上、好ましくは０．７５重量パーセント以上、より好ましくは１．０重量パーセント以上の量で本発明のエラストマー組成物中に存在する。ＭＡＨ−ｇ−ポリマー（ｉｖ）は、エラストマー組成物の総重量に基づいて、１０重量パーセント以下、好ましくは９重量パーセント以下、より好ましくは８重量パーセント以下の量で本発明のエラストマー組成物中に存在する。
【００２５】
本発明のエラストマー組成物の成分（ｖ）は、充填剤である。適切な充填剤には、例えば炭酸カルシウムなどの金属炭酸塩、粘土、タルク、シリカ、カーボンブラック、ウォラストナイト、ガラス、硫酸カルシウムなどの金属硫酸塩、雲母、またはグラファイト繊維、その他の合成繊維または天然繊維が含まれるが、当該技術分野で知られている、または開発される他の同様の充填剤も、エラストマー組成物に含めるのに適切であろう。好ましい充填剤は、０．５ミクロン〜２０ミクロン、より好ましくは１ミクロン〜１０ミクロンの粒径を有する。
【００２６】
本発明の一実施形態では、エラストマー組成物に使用される充填剤は、表面処理されていない。
【００２７】
本発明の別の実施形態では、エラストマー組成物に使用される充填剤は、無色であり、言い換えれば、白色である。
【００２８】
充填剤（ｖ）は、エラストマー組成物の総重量に基づいて、１０重量パーセント以上、好ましくは２０重量パーセント以上、より好ましくは２５重量パーセント以上の量で本発明のエラストマー組成物中に存在する。充填剤（ｖ）は、エラストマー組成物の総重量に基づいて、４５重量パーセント以下、好ましくは４３重量パーセント以下、より好ましくは４０重量パーセント以下の量で本発明のエラストマー組成物中に存在する。
【００２９】
本発明のエラストマー組成物の成分（ｖｉ）は、シロキサン化合物、好ましくはシリコーン、ポリジメチルシロキサン（ＰＤＭＳ）、ヒドロキシル末端ポリジメチルシロキサン、またはシラノール末端ポリジメチルシロキサンである。好ましくは、シロキサンは、５０ｃｐｓ〜１００，０００ｃｐｓ、より好ましくは１００ｃｐｓ〜５０，０００ｃｐｓの粘度を有する。
【００３０】
シロキサン化合物（ｖｉ）は、本発明のエラストマー組成物中に存在する場合、エラストマー組成物の総重量に基づいて、０．１重量パーセント以上、好ましくは０．２重量パーセント以上、より好ましくは０．５重量パーセント以上の量で存在する。シロキサン化合物（ｖｉ）は、本発明のエラストマー組成物中に存在する場合、エラストマー組成物の総重量に基づいて、１０重量パーセント以下、好ましくは８重量パーセント以下、より好ましくは６重量パーセント以下の量で存在する。
【００３１】
加えて、本発明のエラストマー組成物は、有利には、エラストマーポリマー組成物に従来から添加されている種類の少なくとも１つの添加剤をさらに含んでもよい。これらの添加剤には、例えば、酸化防止剤が含まれ、好ましいヒンダードフェノール系酸化防止剤は、ＩＲＧＡＮＯＸ（商標）１０１０およびＩＲＧＡＮＯＸ  １０７６酸化防止剤、またはＩＲＧＡＦＯＳ（商標）１６８（すべてＣｉｂａ−Ｇｅｉｇｙ  Ｃｏｒｐｏｒａｔｉｏｎから入手可能）などの有機リン酸塩、表面張力調整剤、ＵＶ安定剤、ポリジメチルシロキサン（ＰＤＭＳ）、官能化ポリジメチルシロキサン、またはエルカミドを含有する他のシリコーン系添加もしくはスクラッチ／表面損傷配合物、アンチブロッキング剤、分散剤、発泡剤、線状または実質的に線状のエチレンポリマー、ＬＤＰＥ、ＬＬＤＰＥ、潤滑剤、過酸化物などの架橋剤、有機金属、イソチアゾロン、有機硫黄、およびメルカプタンなどの抗菌剤、フェノール、二級アミン、亜リン酸塩、およびチオエステルなどの酸化防止剤、安息香酸塩もしくはリン酸エステル塩またはその他などの核剤、四級アンモニウム化合物、アミン、およびエトキシ化、プロポキシ化、またはグリセロール化合物などの帯電防止剤が含まれる。
【００３２】
追加の添加剤には、加水分解安定剤、脂肪酸、脂肪アルコール、エステル、脂肪アミド、金属ステアリン酸塩、パラフィンワックスおよび微結晶ワックス、シリコーン、ならびにオルトリン酸エステルなどの潤滑剤、微粒子または粉末固体、石鹸、ワックス、シリコーン、ポリグリコール、およびトリメチロールプロパントリステアレートまたはペンタエリスリトールテトラステアレートなどの複合エステルなどの離型剤、顔料、染料、および着色料、ｏ−フタレート、アジペート、およびベンゾエートなどの一価アルコールを有する二塩基酸（またはそれらの無水物）のエステルなどの可塑剤、有機スズメルカプチド、チオグリコール酸のオクチルエステル、およびバリウムまたはカドミウムカルボキシレートなどの熱安定剤、ヒンダードアミン、ｏ−ヒドロキシ−フェニルベンゾトリアゾール、２−ヒドロキシ、４−アルコキシエンゾフェノン、サリチル酸塩、シアノアクリレート、ニッケルキレート、ならびにベンジリデンマロネートおよびオキサラニリドとして使用される紫外線安定剤、ならびにゼオライト、モレキュラーシーブ、帯電防止剤、および他の既知の消臭剤が含まれる。
【００３３】
熟練した職人は、過度の実験をせずに、添加剤と添加量との好適な任意の組み合わせ、および添加剤（複数可）を組成物に組み込む方法を容易に選択することができる。典型的には、上記の添加剤の各々は、使用される場合、総組成物重量に基づいて１０重量パーセントを超えず、有利には０．００１〜１０重量パーセント、好ましくは０．０１〜５重量パーセント、より好ましくは０．１〜１０重量パーセント、より好ましくは０．１〜１重量パーセントである。
【００３４】
本発明のエラストマー組成物の生成において、エラストマー組成物の成分は、任意の既知の方法によりブレンドされてもよい。均質なエラストマー組成物を得るために、上記の成分は、ミキサー、例えばヘンシェルミキサー、タンブラー、リボンブレンダー、袋内での振盪などを使用して配合する前に、乾式ブレンドされてもよい。配合、または溶融混合は、押出機、カレンダー機、ブロー成形機、発泡装置、または溶融混合し、加工品を作製する他の種類の成形装置で行ってもよく、これは時折、インライン配合と称される。あるいは、本発明のエラストマーポリマー組成物は、従来のニーダー、例えば混合ロール、ニーダー、バンバリーミキサー、押出機を使用することにより溶融ブレンドされてもよい。従来の押出では、エラストマー組成物は、一般にペレットの形態で得られる。次に、得られたペレットは、シート、異形材、ブロー成形品、射出成形品、または熱成形されてもよい。添加剤は、配合プロセスにそのまま、つまりそれらの標準状態で（すなわち、液体および／または粉末として）、濃縮物および／またはマスターバッチとして添加されてもよい。
【００３５】
本発明の一実施形態は、本明細書に上述されるエラストマー組成物を含む非カーペットの車両用フローリング、好ましくはトラック用非カーペットのフローリングまたは自動車用非カーペットのフローリングを作製するためのプロセスである。
【００３６】
本発明の別の実施形態では、本明細書に上述されるエラストマー組成物を含む車両用非カーペットのフローリングは、射出成形により作製される。
【実施例】
【００３７】
比較例Ａ〜Ｄおよび実施例１〜４は、最初に油、ＳＥＢＳ、およびシロキサン流体を小さな袋に導入し、均一に分配され、乾燥し、自由流動性になるまで振盪することにより事前ブレンドする。次に、残りの原料を追加し、均一に分配され、乾燥し、自由流動性になるまで、袋内で再度振盪する。次に、ブレンドを、４０：１Ｌ／Ｄ、共回転、および噛み合いスクリューを備えたＰｒｉｓｍツインスクリュー押出機のスロートに材料を送り込むフィーダーのホッパーに配置する。押出機は、材料を加熱し、この溶融相で原料を混合することにより原料を配合し、分散する。約１８０℃〜２１０℃の溶融温度を生成する温度プロファイル、２５℃のゾーン１、１６５℃のゾーン２、１９０℃のゾーン３〜ゾーン５、１８５℃のゾーン６およびで７、ならびに１８０℃のゾーン８〜１０を有し、ダイは、１８０℃、押出機のＲＰＭは、２５０である。
【００３８】
比較例Ａ〜Ｄおよび実施例１〜４では、以下の成分が使用され、
「ＰＰ−１」は、Ｅｎｔｅｃから入手可能な２０ｇ／１０分のＭＦＲを有するプロピレンホモポリマーであり、
「ＰＰ−２」は、Ｅｎｔｅｃから入手可能な５ｇ／１０分のＭＦＲを有するプロピレンホモポリマーであり、
「ＳＥＢＳ」は、ＤｙｎａｓｏｌからＣＡＬＰＲＥＮＥ（商標）Ｈ６１７０として入手可能な６７％エチレン−ブチレンおよび３３％スチレンコポリマーを有するＳＥＢＳであり、
「ＭＡＨ−ｇ−ＳＥＳＢ」は、ＢＹＫ  Ａｄｄｉｔｉｖｅｓ  ａｎｄ  ＩｎｓｔｒｕｍｅｎｔｓからＳＣＯＮＡ（商標）ＴＳＫＤ９１０３として入手可能な無水マレイン酸グラフトＳＥＳＢであり、
「ＭＡＨ−ｇ−ＨＤＰＥ」は、Ｔｈｅ  Ｄｏｗ  Ｃｈｅｍｉｃａｌ  ＣｏｍｐａｎｙからＡＭＰＬＩＦＹ（商標）ＧＲ２０４として入手可能な無水マレイン酸グラフトＨＤＰＥであり、
「ＭＡＨ−ｇ−ＰＰ」は、ＢＹＫ  Ａｄｄｉｔｉｖｅｓ  ａｎｄ  ＩｎｓｔｒｕｍｅｎｔｓからＰＲＩＥＸ（商標）２００９３として入手可能な無水マレイン酸グラフトＰＰであり、
「ＰＤＭＳ」は、５０，０００ｃｐｓの粘度を有するトリメチル末端ＰＤＭＳであり、
「鉱油」は、Ｍｏｔｉｖａ  Ｅｎｔｅｒｐｒｉｓｅｓ，ＬＬＣからＭＯＴＩＶＡ  ＳＴＡＲ（商標）１２として入手可能な、４０℃での動粘度が１０７〜１２０ｃＳｔのパラフィン油、６００ＳＵＳであり、
「酸化防止剤」は、ＢＡＳＦからＩＲＧＡＮＯＸ（商標）Ｂ２２５として入手可能な酸化防止剤であり、
「ＣａＣＯ３−１」は、Ｈｕｂｅｒ  Ｅｎｇｉｎｅｅｒｅｄ  ＭａｔｅｒｉａｌｓからＨＵＢＥＲＣＡＲＢ（商標）Ｇ３５Ｔとして入手可能な、平均粒子サイズが３．２ミクロンの表面処理炭酸カルシウムであり、
「ＣａＣＯ３−２」は、Ｋｉｓｈ  ＣｏｍｐａｎｙからＫＣ３として入手可能な、平均粒子サイズが３ミクロンの表面処理されていない白色炭酸カルシウムであり、
「ＣａＣＯ３−３」は、Ｋｉｓｈ  ＣｏｍｐａｎｙからＫＷ３２５として入手可能な、１２ミクロンの平均粒径を有する表面処理されていない白色炭酸カルシウムであり、
「ＣａＣＯ３−４」は、Ｋｉｓｈ  ＣｏｍｐａｎｙからＫＣ３２５として入手可能な、平均粒子サイズが１２ミクロンの表面処理されていない暗色の炭酸カルシウムであり、
「核剤」は、ポリプロピレンを担体として使用する濃縮物であり、有効成分は、ＭｉｌｌｉｋｅｎからＨＹＰＥＲＦＯＲＭ（商標）Ｃｏｎｃｅｎｔｒａｔｅ  ＨＩ５−５として入手可能な核剤である。
【００３９】
以下の特性は、以下の試験に従って、比較例Ａ〜Ｄおよび実施例１〜４について決定される。
「ＭＦＲ」は、２３０℃および２．１６ｋｇでＩＳＯ１１３３に従って決定されるメルトフローレートである。
「Ｔｂｒｅａｋ」、「Ｔｍｏｄ」、および「Ｅｂｒｅａｋ」はそれぞれ、破断点引張、引張弾性率、および破断点伸びであり、ＡＳＴＭ  Ｄ４１２に従って決定される。
「ショアＡ」は、ＡＳＴＭ  Ｄ２２４０に従って決定されるショアＡ硬度である。
「応力白化」は、２Ｎ、３Ｎ、４．５Ｎ、６Ｎ、７Ｎの重りを使用して、ＦＬＴＭ  ＢＯ１６２−０１に準拠したフォードファイブフィンガースクラッチテストに従って決定され、スクラッチの白化における変化に関して可視的に評価される応力白化耐性であり、任意の角度から見られる明るい白いスクラッチが許容不可能として５と評価され、見えないスクラッチの白化が最高評価として１と評価される。
また、「臭気」は、４つのプラークを成形し、成形後すぐに密封されたＰＥ袋にそれらを入れることにより決定される。袋を２４時間後に再び開き、嗅ぐことにより臭気を１〜５で評価し、１が最も許容可能、５が最小許容とした。
【００４０】
比較例Ａ〜Ｄおよび実施例１〜４の組成物および特性を表１に示す。量は、エラストマー組成物の総重量に基づく重量パーセントである。
【表１】
2020532605.tif 000002
【国際調査報告】
2020532605.tif 000003
2020532605.tif 000004
2020532605.tif 000005